(57)【要約】【課題】薄膜化された素子搭載基板を提供する。【解決手段】素子を搭載するための素子搭載基板であって、エポキシ系樹脂を含浸させたガラス繊維からなる絶縁膜を含む基材３０２と、基材３０２の一方の面に設けられた絶縁樹脂膜３１２とを備え、絶縁樹脂膜３１２は、エポキシ系樹脂を含浸させたガラス繊維を含み、基材３０２に含まれる絶縁膜よりもエポキシ系樹脂の含浸比率が高い絶縁膜である素子搭載基板を提供する。【選択図】図１０
2005353944.tif 000002
【特許請求の範囲】
【請求項１】
素子を搭載するための素子搭載基板であって、
第１の絶縁膜を含む基材と、該基材の一方の面に設けられた第２の絶縁膜とを含み、
前記第１の絶縁膜と第２の絶縁膜とは、エポキシ系樹脂を含浸させたガラス繊維を含み、
前記第１の絶縁膜よりも前記第２の絶縁膜の方がエポキシ系樹脂の含浸比率が高いことを特徴とした素子搭載基板。
【請求項２】
前記第１の絶縁膜よりも第２の絶縁膜の方が、膜厚が小さいことを特徴とする請求項１に記載の素子搭載基板。
【請求項３】
前記基材と第２の絶縁膜との間に配線が設けられていることを特徴とする請求項１又は２に記載の素子搭載基板。
【請求項４】
前記第２の絶縁膜に含まれるエポキシ系樹脂の含浸比率が７１Ｖｏｌ％以上７５Ｖｏｌ％以下であることを特徴とする請求項１〜３のいずれか１項に記載の素子搭載基板。
【請求項５】
前記第２の絶縁膜のガラス転移温度が１６０℃以上１７０℃以下であり、
前記第２の絶縁膜の曲げ弾性率が２７ＧＰａ以上３０ＧＰａ以下であることを特徴とする請求項１〜４のいずれか１項に記載の素子搭載基板。
【請求項６】
前記基材の他方の面に設けられた第３の絶縁膜をさらに備え、
前記第３の絶縁膜は、エポキシ系樹脂を含浸させたガラス繊維を含み、
前記第１の絶縁膜よりも前記第３の絶縁膜の方がエポキシ系樹脂の含浸比率が高いことを特徴とした請求項１〜５のいずれか１項に記載の素子搭載基板。
【請求項７】
前記基材と第２の絶縁膜との間に配線が設けられていることを特徴とする請求項１〜６のいずれか１項に記載の素子搭載基板。
【請求項８】
前記第３の絶縁膜に含まれるエポキシ系樹脂の含浸比率が７１Ｖｏｌ％以上７５Ｖｏｌ％以下であることを特徴とする請求項１〜７のいずれか１項に記載の素子搭載基板。
【請求項９】
前記第２の絶縁膜のガラス転移温度が１６０℃以上１７０℃以下であり、
前記第２の絶縁膜の曲げ弾性率が２７ＧＰａ以上３０ＧＰａ以下であることを特徴とする請求項１〜８のいずれか１項に記載の素子搭載基板。
【請求項１０】
前記第２の絶縁膜上に前記素子を接続する配線が設けられ、その上に、第４の絶縁膜が設けられ、
前記素子及び配線が前記第４の絶縁膜により被覆されることを特徴とする請求項１〜９のいずれか１項に記載の素子搭載基板。
【請求項１１】
前記第４の絶縁膜は、カルド型ポリマーを含むフォトソルダーレジスト層であることを特徴とする請求項１０に記載の素子搭載基板。
【発明の詳細な説明】
【技術分野】
【０００１】
本発明は、素子搭載基板に関するものである。
【背景技術】
【０００２】
携帯電話、ＰＤＡ、ＤＶＣ、ＤＳＣといったポータブルエレクトロニクス機器の高機能化が加速するなか、こうした製品が市場で受け入れられるためには小型・軽量化が必須となっており、その実現のために高集積のシステムＬＳＩが求められている。一方、これらのエレクトロニクス機器に対しては、より使い易く便利なものが求められており、機器に使用されるＬＳＩに対し、高機能化、高性能化が要求されている。このため、ＬＳＩチップの高集積化にともないそのＩ／Ｏ数が増大する一方でパッケージ自体の小型化要求も強く、これらを両立させるために、半導体部品の高密度な基板実装に適合した半導体パッケージの開発が強く求められている。こうした要求に対応するため、ＣＳＰ（Chip Size Package）と呼ばれるパッケージ技術が種々開発されている。
【０００３】
こうしたパッケージの例として、ＢＧＡ（Ball Grid Array）が知られている。ＢＧＡは、パッケージ用基板の上に半導体チップを実装し、それを樹脂モールディングした後、反対側の面に外部端子としてハンダボールをエリア状に形成したものである。ＢＧＡでは、実装エリアが面で達成されるので、パッケージを比較的容易に小型化することができる。また、回路基板側でも狭ピッチ対応とする必要がなく、高精度な実装技術も不要となるので、ＢＧＡを用いると、パッケージコストが多少高い場合でもトータルな実装コストとしては低減することが可能となる。
【０００４】
図１２は、一般的なＢＧＡの概略構成を示す図である。ＢＧＡ１００は、ガラスエポキシ基板１０６上に、接着層１０８を介してＬＳＩチップ１０２が搭載された構造を有する。ＬＳＩチップ１０２は封止樹脂１１０によってモールドされている。ＬＳＩチップ１０２とガラスエポキシ基板１０６とは、金属線１０４により電気的に接続されている。ガラスエポキシ基板１０６の裏面には、半田ボール１１２がアレイ状に配列されている。この半田ボール１１２を介して、ＢＧＡ１００がプリント配線基板に実装される。
【０００５】
特許文献１には、他のＣＳＰの例が記載されている。同公報記載には、高周波用ＬＳＩを搭載するシステム・イン・パッケージが開示されている。このパッケージは、ベース基板上に、多層配線構造が形成され、その上に高周波用ＬＳＩをはじめとする半導体素子が形成されている。多層配線構造は、コア基板や絶縁樹脂層付銅箔などが積層された構造となっている。
【特許文献１】特開２００２−９４２４７号公報
【発明の開示】
【発明が解決しようとする課題】
【０００６】
しかしながら、これら従来のＣＳＰでは、ポータブルエレクトロニクス機器等において今後更に望まれている水準の薄型化を実現することは難しい。
【０００７】
本発明は上記事情に鑑みなされたものであって、その目的とするところは、薄膜化された素子搭載基板を提供することにある。
【課題を解決するための手段】
【０００８】
請求項１の発明は、素子を搭載するための素子搭載基板であって、第１の絶縁膜を含む基材と、該基材の一方の面に設けられた第２の絶縁膜とを含み、前記第１の絶縁膜と第２の絶縁膜とは、エポキシ系樹脂を含浸させたガラス繊維を含み、前記第１の絶縁膜よりも前記第２の絶縁膜の方がエポキシ系樹脂の含浸比率が高いことをその要旨とする。
【０００９】
請求項２の素子搭載基板は、請求項１の発明において、前記第１の絶縁膜よりも第２の絶縁膜の方が、膜厚が小さいことをその要旨とする。
【００１０】
請求項３の素子搭載基板は、請求項１又は２の発明において、前記基材と第２の絶縁膜との間に配線が設けられていることをその要旨とする。
【００１１】
請求項４の素子搭載基板は、請求項１〜３のいずれか１項の発明において、前記第２の絶縁膜に含まれるエポキシ系樹脂の含浸比率が７１Ｖｏｌ％以上７５Ｖｏｌ％以下であることをその要旨とする。
【００１２】
請求項５の素子搭載基板は、請求項１〜４のいずれか１項の発明において、前記第２の絶縁膜のガラス転移温度が１６０℃以上１７０℃以下であり、前記第２の絶縁膜の曲げ弾性率が２７ＧＰａ以上３０ＧＰａ以下であることをその要旨とする。
【００１３】
請求項６の素子搭載基板は、請求項１〜４のいずれか１項の発明において、前記基材の他方の面に設けられた第３の絶縁膜をさらに備え、前記第３の絶縁膜は、エポキシ系樹脂を含浸させたガラス繊維を含み、前記第１の絶縁膜よりも前記第３の絶縁膜の方がエポキシ系樹脂の含浸比率が高いことをその要旨とする。
【００１４】
請求項７の素子搭載基板は、請求項１〜６のいずれか１項の発明において、前記基材と第２の絶縁膜との間に配線が設けられていることをその要旨とする。
【００１５】
請求項８の素子搭載基板は、請求項１〜７のいずれか１項の発明において、前記第３の絶縁膜に含まれるエポキシ系樹脂の含浸比率が７１Ｖｏｌ％以上７５Ｖｏｌ％以下であることをその要旨とする。
【００１６】
請求項９の素子搭載基板は、請求項１〜８のいずれか１項の発明において、前記第２の絶縁膜のガラス転移温度が１６０℃以上１７０℃以下であり、前記第２の絶縁膜の曲げ弾性率が２７ＧＰａ以上３０ＧＰａ以下であることをその要旨とする。
【００１７】
請求項１０の素子搭載基板は、請求項１〜９のいずれか１項の発明において、前記第２の絶縁膜上に前記素子を接続する配線が設けられ、その上に、第４の絶縁膜が設けられ、前記素子及び配線が前記第４の絶縁膜により被覆されることをその要旨とする。
【００１８】
請求項１１の素子搭載基板は、請求項１０の発明において、前記第４の絶縁膜は、カルド型ポリマーを含むフォトソルダーレジスト層であることをその要旨とする。
【発明の効果】
【００１９】
本発明は、薄膜化された素子搭載基板を提供することができる。
【発明を実施するための最良の形態】
【００２０】
以下、本発明の実施の形態について説明するが、その前に、実施の形態で採用するＩＳＢ構造について説明する。ＩＳＢ（Integrated System in Board；登録商標）は、本出願人により開発された独自のパッケージである。ＩＳＢは、半導体ベアチップを中心とする電子回路のパッケージングにおいて、銅による配線パターンを持ちながら回路部品を支持するためのコア（基材）を使用しない独自のコアレスシステム・イン・パッケージである。
【００２１】
図１はＩＳＢの一例を示す概略構成図である。ここではＩＳＢの全体構造をわかりやすくするため、単一の配線層のみ示しているが、実際には、複数の配線層が積層した構造となっている。このＩＳＢでは、ＬＳＩベアチップ２０１、Ｔｒベアチップ２０２およびチップＣＲ２０３が銅パターン２０５からなる配線により結線された構造となっている。ＬＳＩベアチップ２０１は、裏面に半田ボール２０８が設けられた引き出し電極や配線に対し、金線ボンディング２０４により導通されている。ＬＳＩベアチップ２０１の直下には、導電性ペースト２０６が設けられ、これを介してＩＳＢがプリント配線基板に実装される。ＩＳＢ全体はエポキシ樹脂などからなる樹脂パッケージ２０７により封止された構造となっている。
【００２２】
このパッケージによれば、以下の利点が得られる。
(i)コアレスで実装できるため、トランジスタ、ＩＣ、ＬＳＩの小型・薄型化を実現できる。
(ii)トランジスタからシステムＬＳＩ、さらにチップタイプのコンデンサや抵抗を回路形成し、パッケージングすることができるため、高度なＳｉＰ（System in Package）を実現できる。
(iii)現有の半導体素子を組合せできるため、システムＬＳＩを短期間に開発できる。
(iv)半導体ベアチップが直下の銅材に直接マウントされており、良好な放熱性を得ることができる。
(v)回路配線が銅材でありコア材がないため、低誘電率の回路配線となり、高速データ転
送や高周波回路で優れた特性を発揮する。
(vi)電極がパッケージの内部に埋め込まれる構造のため、電極材料のパーティクルコンタミの発生を抑制できる。
(vii)パッケージサイズはフリーであり、1個あたりの廃材を６４ピンのＳＱＦＰパッケージと比較すると、約１／１０の量となるため、環境負荷を低減できる。
(viii)部品を載せるプリント回路基板から、機能の入った回路基板へと、新しい概念のシステム構成を実現できる。
(ix)ＩＳＢのパターン設計は、プリント回路基板のパターン設計と同じように容易であり、セットメーカーのエンジニアが自ら設計できる。
【００２３】
次にＩＳＢの製造プロセス上のメリットについて説明する。図２は、従来のＣＳＰおよび本発明に係るＩＳＢの製造プロセスの対比図である。図２（Ｂ）は、従来のＣＳＰの製造プロセスを示す。はじめにベース基板上にフレームを形成し、各フレームに区画された素子形成領域にチップが実装される。その後、各素子について熱硬化性樹脂によりパッケージが設けられ、その後、素子毎に金型を利用して打ち抜きを行う。最終工程の打ち抜きでは、モールド樹脂およびベース基板が同時に切断されるようになっており、切断面における表面荒れなどが問題になる。また打ち抜きを終わった後の廃材が多量に生じるため、環境負荷の点で課題を有していた。
【００２４】
一方、図２（Ａ）は、ＩＳＢの製造プロセスを示す図である。はじめに、金属箔の上にフレームを設け、各モジュール形成領域に、配線パターンを形成し、その上にＬＳＩなどの回路素子を搭載する。続いて各モジュール毎にパッケージを施し、スクライブ領域に沿ってダイシングを行い、製品を得る。パッケージ終了後、スクライブ工程の前に、下地となる金属箔を除去するので、スクライブ工程におけるダイシングでは、樹脂層のみの切断となる。このため、切断面の荒れを抑制し、ダイシングの正確性を向上させることが可能となる。
【００２５】
第一の実施の形態
図１０（ｂ）は、本実施形態に係る４層ＩＳＢ構造を備える素子搭載基板４００を示す断面図である。
【００２６】
本実施形態に係る素子搭載基板４００は、基材３０２の上面に、絶縁樹脂膜３１２、フォトソルダーレジスト層３２８を順に積層してなる構造を有する。また、基材３０２の下面に、絶縁樹脂膜３１２、フォトソルダーレジスト層３２８を順に積層してなる構造を有する。尚、この基材３０２は第１の絶縁膜を含む基材の一例であり、基材３０２の上面の絶縁樹脂膜３１２は本発明の「第２の絶縁膜」、基材３０２の下面の絶縁樹脂膜３１２は本発明の「第３の絶縁膜」、フォトソルダーレジスト層３２８は本発明の「第４の絶縁膜」の一例である。
【００２７】
ここで、４層ＩＳＢ構造とは、内部に配線層を４層有する構造のことであり、その配線層は絶縁膜３１２内およびフォトソルダーレジスト層３２８内に埋設されている。また、フォトソルダーレジスト層３２８は、その層内にビアホールを形成するプロセスの都合上、感光性を有することが求められる。
【００２８】
また、４層ＩＳＢ構造において、基材３０２を挟んで、上面の絶縁樹脂膜３１２と下面の絶縁樹脂膜３１２とを構成する材料として同じ材料を用いることができ、また、上面のフォトソルダーレジスト層３２８と下面のフォトソルダーレジスト層３２８とを構成する材料として同じ材料を用いることができるので、製造工程を簡略化することができるというプロセス上の利点がある。
【００２９】
また、これらの基材３０２、絶縁樹脂膜３１２、フォトソルダーレジスト層３２８を貫通する貫通孔３２７が設けられている。
【００３０】
また、基材３０２には、銅膜３０８からなる配線の一部、銅膜３２０からなる配線の一部、ビア３１１の一部などが埋め込まれている。絶縁樹脂膜３１２には、銅膜３０８からなる配線の一部、銅膜３２０からなる配線の一部、配線３０９、ビア３１１の一部、ビア３２３の一部などが埋め込まれている。フォトソルダーレジスト層３２８には、銅膜３２０からなる配線の一部、ビア３２３の一部などが埋め込まれている。また、フォトソルダーレジスト層３２８には、開口部３２６が設けられている。
【００３１】
ここで、基材３０２に用いる材料としては、ガラスエポキシ基板などの樹脂基板を用いることができる。基材３０２は、例えば、エポキシ系樹脂を含浸させたガラス繊維からなる絶縁膜を含む基材であり、基材３０２の厚さは、例えば、６０μｍ程度とする。
【００３２】
絶縁樹脂膜３１２には、加熱することにより軟化する樹脂材料であり、後述するエポキシ系樹脂を含浸させたガラス繊維を含む樹脂材料が用いられる。また、絶縁樹脂膜３１２のエポキシ系樹脂の含浸比率は、基材３０２よりも高い。
【００３３】
ここで、ガラス繊維は、レーザーでの加工性を向上させるために含有させており、ガラス繊維としては、たとえば粒子状または繊維状のＳｉＯ２やＳｉＮを用いることができる。絶縁樹脂膜３１２の厚さは、例えば、４０μｍ程度とする。
【００３４】
また、フォトソルダーレジスト層３２８には、例えば、カルド型ポリマー含有樹脂膜などを用いることができる。フォトソルダーレジスト層３２８の厚さは、例えば、２５μｍ程度とする。
【００３５】
ここで、カルド型ポリマーは、嵩高い置換基が主鎖の運動を阻害することにより、優れた機械的強度、耐熱性および低い線膨張率を有する。よって、ヒートサイクルにおいて、絶縁樹脂膜３１２とフォトソルダーレジスト層３２８間の密着性の低下または層間剥離などが抑制される。
【００３６】
また、上記の銅膜３０８からなる配線、銅膜３２０からなる配線、配線３０９、ビア３１１、ビア３２３などからなる多層配線構造としては、例えば銅配線などに限定されず、アルミニウム配線、アルミニウム合金配線、銅合金配線、ワイヤーボンディングされた金配線、金合金配線、またはこれらの混合配線などを用いることもできる。
【００３７】
また、上記の４層ＩＳＢ構造の表面または内部には、トランジスタやダイオードなどの能動素子、キャパシタや抵抗などの受動素子が設けられていてもよい。これらの能動素子または受動素子は、４層ＩＳＢ中の多層配線構造に接続し、ビア３２３などを通じて外部の導電部材と接続可能としてもよい。
【００３８】
図３から図１０は、本実施形態に係る４層ＩＳＢ構造を備える素子搭載基板４００の工程断面図である。
【００３９】
まず、図３（ａ）に示すように、ドリルで直径１５０μｍ程度の孔を開口した銅箔３０４が圧着された基材３０２を用意する。ここで、基材３０２の厚さは、例えば、６０μｍ程度とし、銅箔３０４の厚さは、例えば、１０μｍから１５μｍ程度とする。
【００４０】
図３（ｂ）に示すように、銅箔３０４の上面に、フォトエッチングレジスト層３０６をラミネートする。
【００４１】
ついで、ガラスをマスクとして露光することでフォトエッチングレジスト層３０６をパターニングする。その後、図４（ａ）および（ｂ）に示すように、フォトエッチングレジスト層３０６をマスクとして、例えば、薬液による化学エッチング加工によって、直径１００μｍ程度のビアホール３０７を形成する。その後、ビアホール３０７内をウェット処理により粗化および洗浄する。つづいて、図４（ｃ）に示すように、高アスペクト比対応の無電解めっき、次いで電解めっきにより、ビアホール３０７内を導電性材料で埋め込み、ビア３１１を形成した後に、全面に銅膜３０８を形成する。
【００４２】
ビア３１１は、たとえば以下のようにして形成することができる。まず、無電解銅めっきにより全面に０．５〜１μｍ程度の薄膜を形成した後、電解めっきにより約２０μｍ程度の膜を形成する。無電解めっき用触媒は、通常パラジウムを用いることが多く、可とう性の絶縁樹脂に無電解用めっき用触媒を付着させるには、パラジウムを錯体の状態で水溶液に含ませ、可とう性の絶縁基材を浸漬して表面にパラジウム錯体を付着させ、そのまま、還元剤を用いて、金属パラジウムに還元することによって可とう性の絶縁基材表面にめっきを開始するための核を形成することができる。
【００４３】
図５（ａ）に示すように、銅膜３０８の上下の表面にフォトエッチングレジスト層３１０をラミネートする。つづいて、図５（ｂ）に示すように、ガラスをマスクとして露光することでパターニングした後、フォトエッチングレジスト層３１０をマスクとして銅めっき層３０８をエッチングすることにより、銅からなる配線３０９を形成する。たとえば、レジストから露出した箇所に、化学エッチング液をスプレー噴霧して不要な銅めっきをエッチング除去し、配線パターンを形成することができる。
【００４４】
次に、図６（ａ）に示すように、銅箔３１４付きの絶縁樹脂膜３１２を、配線３０９の上下から圧着する。ここで、絶縁樹脂膜３１２の厚さは、たとえば、４０μｍ程度とし、銅箔３１４の厚さは、例えば、１０μｍ〜１５μｍ程度とする。
【００４５】
絶縁樹脂膜３１２には、加熱することにより軟化する樹脂材料であり、後述するエポキシ系樹脂を含浸させたガラス繊維を含む樹脂材料が用いられる。また、絶縁樹脂膜３１２のエポキシ系樹脂の含浸比率は、基材３０２よりも高い。
【００４６】
圧着の方法としては、銅箔付き絶縁樹脂膜３１２を基材３０２および配線３０９に当接し、絶縁樹脂膜３１２内に基材３０２および配線３０９を嵌入する。次に、図６（ｂ）に示すように、絶縁樹脂膜３１２を真空下または減圧下で加熱して基材３０２および配線３０９に圧着する。つづいて、図６（ｃ）に示すように、銅箔３１４にＸ線を照射することで、銅箔３１４、絶縁樹脂膜３１２、配線３０９、基材３０２を貫通する孔３１５を開口する。
【００４７】
図７（ａ）に示すように、銅箔３１４の上下の表面にフォトエッチングレジスト層３１６をラミネートする。つづいて、図７（ｂ）に示すように、ガラスをマスクとして露光することでパターニングした後、フォトエッチングレジスト層３１６をマスクとして、銅箔３１４をエッチングすることにより、銅からなる配線３１９を形成する。たとえば、レジストから露出した箇所に、化学エッチング液をスプレー噴霧して不要な銅箔をエッチング除去し、配線パターンを形成することができる。
【００４８】
図８（ａ）に示すように、配線３１９の上下の表面にフォトエッチングレジスト層３１７をラミネートする。つづいて、図８（ｂ）に示すように、ガラスをマスクとして露光することでパターニングした後、フォトエッチングレジスト層３１７をマスクとして、たとえば、薬液による化学エッチングにより、直径１００ｎｍ程度のビアホール３２２を形成する。その後、ビアホール３２２内をウェット処理により粗化および洗浄する。つづいて、図８（ｃ）に示すように、高アスペクト比対応の無電解めっき、次いで電界めっきにより、ビアホール３２２内を導電性材料で埋め込み、ビア３２３を形成した後に、全面に銅膜３２０を形成する。
【００４９】
ビア３２３は、たとえば以下のようにして形成することができる。まず、無電解銅めっきにより全面に０．５〜１μｍ程度の薄膜を形成した後、電解めっきにより約２０μｍ程度の膜を形成する。無電解めっき用触媒は、通常パラジウムを用いることが多く、可とう性の絶縁樹脂に無電解用めっき用触媒を付着させるには、パラジウムを錯体の状態で水溶液に含ませ、可とう性の絶縁基材を浸漬して表面にパラジウム錯体を付着させ、そのまま、還元剤を用いて、金属パラジウムに還元することによって可とう性の絶縁基材表面にめっきを開始するための核を形成することができる。
【００５０】
図９（ａ）に示すように、銅膜３２０の上下の表面に、フォトエッチングレジスト層３１６をラミネートする。つづいて、図９（ｂ）に示すように、ガラスをマスクとして露光することでパターニングした後、フォトエッチングレジスト層３１６をマスクとして、銅膜３２０をエッチングすることにより、銅からなる配線３２４を形成する。たとえば、レジストから露出した箇所に、化学エッチング液をスプレー噴霧して不要な銅箔をエッチング除去し、配線パターンを形成することができる。
【００５１】
次に、図１０（ａ）に示すように、配線３２４の上下の表面に、フォトソルダーレジスト層３２８をラミネートする。ここで、フォトソルダーレジスト層３２８の厚さは、たとえば、２５μｍ程度とする。ラミネートの条件としては、たとえば、温度１１０℃、時間１〜２分、２気圧などが用いられる。その後、アフターベーク工程によりフォトソルダーレジスト層３２８を一部硬化させる。
【００５２】
フォトソルダーレジスト層３２８には、たとえば、カルド型ポリマー含有樹脂膜などを用いることができる。
【００５３】
つづいて、図１０（ｂ）に示すように、ガラスをマスクとして露光することでパターニングした後、フォトソルダーレジスト層３２８をマスクとして、ビアホール３２２に形成されたビア３２３を露出するように、たとえば、直径１００μｍ程度のビアホール３２６を形成する。ビアホール３２６を形成する方法として、本実施形態では、たとえば、薬液による化学エッチング加工などを用いる。その後、露出されたビア３２３に金メッキを施す（不図示）。
【００５４】
以下、本実施形態において、基材３０２よりもエポキシ系樹脂の含浸比率が高い絶縁樹脂膜３１２を用いることの効果について説明する。
【００５５】
ここで、絶縁樹脂膜３１２に用いるエポキシ系樹脂を含浸させやガラス繊維を含む絶縁膜は、エポキシ系樹脂の含浸比率が７１Ｖｏｌ％以上７５Ｖｏｌ％以下であるため、所定の添加剤を用いて、ボイドや凹凸などの発生が抑制された状態で薄膜に成形可能である。このため、絶縁樹脂膜３１２に、４０μｍ程度の厚さのフィルムを用いることができ、絶縁樹脂膜に通常用いられている樹脂材料の厚さである６０μｍ程度と比較すると、約２／３の厚さとなる。したがって、エポキシ系樹脂を含浸させやガラス繊維を含む絶縁膜を絶縁樹脂膜３１２に用いることにより、素子搭載基板４００を薄膜化することができる。また、本実施形態では、フィルムを圧着する際に、ボイドや凹凸の発生が抑制されるので、フィルムが圧着された素子搭載基板４００の絶縁樹脂膜３１２にもボイドや凹凸は少ない。したがって、素子搭載基板４００の信頼性および製造安定性を向上させることができる。
【００５６】
また、エポキシ系樹脂を含浸させたガラス繊維を含む基材３０２よりもエポキシ系樹脂の含浸比率が高い絶縁樹脂膜３１２は、以下に示す諸物性値を満たすことが望ましい。
【００５７】
ここで、エポキシ系樹脂を含浸させたガラス繊維を含む絶縁樹脂膜のエポキシ系樹脂の含浸比率は、例えば、７１Ｖｏｌ％以上７５Ｖｏｌ％以下とすることができる。エポキシ系樹脂の含浸比率がこの範囲にあると、ボイドや凹凸などの発生が抑制された状態で薄膜に成形可能となる。
【００５８】
ここで、エポキシ系樹脂を含浸させたガラス繊維を含む絶縁樹脂膜のガラス転移温度（Ｔｇ）は、例えば１６０℃以上１７０℃以下とすることができる。ガラス転移温度がこの範囲にあると、通常の製法により安定的に製造可能である。ガラス転移温度は、例えばバルク試料の動的粘弾性測定（ＤＭＡ）により測定可能である。
【００５９】
また、エポキシ系樹脂を含浸させたガラス繊維を含む絶縁樹脂膜の曲げ弾性率は、例えば、２７ＧＰａ以上３０ＧＰａ以下とすることができる。曲げ弾性率がこの範囲にあれば、絶縁樹脂膜の剛性が向上し、薄膜形成が可能となる。
【００６０】
第二の実施形態
図１１は、本実施の形態における４層ＩＳＢ構造を備える素子搭載基板４００への半導体素子の各種搭載方法を模式的に示した断面図である。
【００６１】
本実施形態において、エポキシ系樹脂を含浸させたガラス繊維を含む絶縁樹脂膜とは、第一の実施形態で記載した絶縁樹脂膜３１２と同じである。
【００６２】
第一の実施形態で説明した素子搭載基板４００に半導体素子を搭載してなる半導体装置には、多くの形式がある。例えば、フリップチップ接続やワイヤーボンディングにより接続して搭載する形式がある。また、素子搭載基板４００に半導体素子をフェイスアップ構造やフェイスダウン構造により搭載する形式がある。また、素子搭載基板４００の片面や両面に半導体素子を搭載する形式がある。さらには、これらの各種形式を組み合わせてなる形式もある。
【００６３】
具体的には、例えば図１１（ａ）に示すように、第一の実施形態の素子搭載基板４００の上部にＬＳＩなどの半導体素子５００をフリップチップ形式で搭載し得る。このとき、素子搭載基板４００上面の電極パッド４０２ａ、４０２ｂと、半導体素子５００の電極パッド５０２ａ、５０２ｂとがそれぞれ互いに直接接続する。
【００６４】
また、図１１（ｂ）に示すように、素子搭載基板４００の上部にＬＳＩなどの半導体素子５００をフェイスアップ構造で搭載し得る。このとき、素子搭載基板４００上面の電極パッド４０２ａ、４０２ｂは、半導体素子５００上面の電極パッド５０２ａ、５０２ｂと、それぞれ金線５０４ａ、５０４ｂによりワイヤーボンディング接続されている。
【００６５】
また、図１１（ｃ）に示すように、素子搭載基板４００の上部にＬＳＩなどの半導体素子５００をフリップチップ形式で搭載し、素子搭載基板４００の下部にＩＣなどの半導体素子６００をフリップチップ形式で搭載し得る。このとき、素子搭載基板４００上面の電極パッド４０２ａ、４０２ｂは、半導体素子５００の電極パッド５０２ａ、５０２ｂとそれぞれ互いに直接接続する。また、素子搭載基板４００下面の電極パッド４０４ａ、４０４ｂは、半導体素子６００の電極パッド６０２ａ、６０２ｂとそれぞれ互いに直接接続する。
【００６６】
また、図１１（ｄ）に示すように、素子搭載基板４００の上部にＬＳＩなどの半導体素子５００をフェイスアップ構造で搭載し、素子搭載基板４００を、プリント基板７００の上部に搭載し得る。このとき、素子搭載基板４００上面の電極パッド４０２ａ、４０２ｂは、半導体素子５００上面の電極パッド５０２ａ、５０２ｂと、それぞれ金線５０４ａ、５０４ｂによりワイヤーボンディング接続される。また、素子搭載基板４００下面の電極パッド４０４ａ、４０４ｂは、プリント基板７００上面の電極パッド７０２ａ、７０２ｂとそれぞれ互いに直接接続する。
【００６７】
上記いずれの構造からなる半導体装置においても、第一の実施形態で説明したように、絶縁樹脂膜３１２に、エポキシ系樹脂を含浸させたガラス繊維を含む絶縁樹脂膜を使用した素子搭載基板４００を用いている。そのため、素子搭載基板４００は、耐熱性、剛性、層間密着性、寄生容量などの諸特性に優れ、信頼性が高く、薄膜化された素子搭載基板である。したがって、絶縁樹脂膜３１２に、エポキシ系樹脂を含浸させたガラス繊維を含む絶縁樹脂膜を用いた素子搭載基板４００上に半導体素子を搭載することにより、信頼性が高く、薄膜化された半導体装置を提供することができる。
【００６８】
また、フォトソルダーレジスト層３２８に、カルド型ポリマー含有樹脂膜を用いた素子搭載基板４００上に半導体素子を搭載してもよい。こうすることにより、以下の効果を得ることができる。
【００６９】
フォトソルダーレジスト層３２８に、カルド型ポリマー含有樹脂膜を用いることができる。ここで、フォトソルダーレジスト層３２８は、耐熱性、剛性、誘電特性、素子との密着性などの諸特性に優れている。また、解像度にも優れているため、フォトソルダーレジスト層３２８に上記カルド型ポリマー含有樹脂膜を用いることにより、素子搭載基板４００上に半導体素子を搭載する寸法精度が向上する。したがって、フォトソルダーレジスト層３２８に上記カルド型ポリマー含有樹脂膜を用いることにより、素子搭載基板４００の信頼性をより高くすることができ、かつ、より薄膜化することができる。この結果、フォトソルダーレジスト層３２８に、カルド型ポリマー含有樹脂膜を用いた素子搭載基板４００上に半導体素子を搭載することにより、信頼性がより高く、より薄膜化された半導体装置を提供することができる。
【００７０】
以上、発明の好適な実施の形態を説明した。しかし、本発明は上述の実施の形態に限定されず、当業者が本発明の範囲内で上述の実施の形態を変形可能なことはもちろんである。
【００７１】
たとえば、上記実施形態においては、素子搭載基板４００を構成する絶縁樹脂膜３１２に、エポキシ系樹脂を含浸させたガラス繊維を含む絶縁樹脂膜を用いる構成としたが、４層ＩＳＢ構造を備える素子搭載基板４００以外の素子搭載基板の、絶縁樹脂膜などに用いてもよい。
【００７２】
また、上記実施形態においては、配線層を４層有する４層ＩＳＢ構造を備える素子搭載基板４００を用いる形態について説明したが、配線層を４層以上、たとえば６層の配線層を有するＩＳＢ構造を備える素子搭載基板を用いてもよい。
【００７３】
また、上記実施形態においては、素子搭載基板４００を構成するフォトソルダーレジスト層３２８に、カルド型ポリマー含有樹脂膜を用いる形態について説明したが、他の材料を用いてもよい。
【図面の簡単な説明】
【００７４】
【図１】ＩＳＢ（登録商標）の構造を説明するための図である。
【図２】ＢＧＡおよびＩＳＢ（登録商標）の製造プロセスを説明するための図である。
【図３】本発明の実施の形態における素子搭載基板の製造手順を説明するための工程断面図である。
【図４】本発明の実施の形態における素子搭載基板の製造手順を説明するための工程断面図である。
【図５】本発明の実施の形態における素子搭載基板の製造手順を説明するための工程断面図である。
【図６】本発明の実施の形態における素子搭載基板の製造手順を説明するための工程断面図である。
【図７】本発明の実施の形態における素子搭載基板の製造手順を説明するための工程断面図である。
【図８】本発明の実施の形態における素子搭載基板の製造手順を説明するための工程断面図である。
【図９】本発明の実施の形態における素子搭載基板の製造手順を説明するための工程断面図である。
【図１０】本発明の実施の形態における素子搭載基板の製造手順を説明するための工程断面図である。
【図１１】本発明の実施の形態における半導体装置の構造を説明するための断面図である
【図１２】従来の一般的なＢＧＡの概略構成を説明するための図である。
【符号の説明】
【００７５】
３０２  基材、３０４  銅箔、３０６  フォトエッチングレジスト層、３０７  ビアホール、３０８  銅膜、３０９  配線、３１０  フォトエッチングレジスト層、３１１  ビア、３１２  絶縁樹脂膜、３１４  銅箔、３１５  孔、３１６  フォトエッチングレジスト層、３１７  フォトエッチングレジスト層、３１９  配線、３２０  銅膜、３２２  ビアホール、３２３  ビア、３２４  配線、３２６  ビアホール、３２８  フォトソルダーレジスト層、４００  素子搭載基板、４０２  電極パッド、４０４  電極パッド、５００  半導体素子、５０２  電極パッド、５０４  金線、６００  半導体素子、６０２  電極パッド、７００  プリント基板、７０２  電極パッド。
【図１】
2005353944.tif 000003
【図２】
2005353944.tif 000004
【図３】
2005353944.tif 000005
【図４】
2005353944.tif 000006
【図５】
2005353944.tif 000007
【図６】
2005353944.tif 000008
【図７】
2005353944.tif 000009
【図８】
2005353944.tif 000010
【図９】
2005353944.tif 000011
【図１０】
2005353944.tif 000012
【図１１】
2005353944.tif 000013
【図１２】
2005353944.tif 000014